【事件の表示】
　特許第６２２２４５８号発明「塗料用組成物、塗料及び塗装体」の特許異議申立事件について、次のとおり決定する。
【結　論】
　特許第６２２２４５８号の特許請求の範囲を、訂正請求書に添付された訂正特許請求の範囲のとおり、訂正後の請求項〔１〜９〕について訂正することを認める。 
　特許第６２２２４５８号の請求項１〜９に係る特許を維持する。 
【理　由】
第１　手続の経緯
　特許第６２２２４５８号の請求項１〜９に係る特許についての出願は、平成２６年１月１５日（優先権主張平成２５年１０月１日）に出願され、平成２９年１０月１３日にその特許権の設定登録がされ、同年１１月１日に特許掲載公報が発行された。その後、当該特許掲載公報の発行の日から６月以内に当たる平成３０年５月１日に、その特許について、特許異議申立人である中村光代により特許異議の申立てがされ、当審は、同年７月２４日付けで取消理由を通知した。これに対し、特許権者であるＪＳＲ株式会社は、その指定期間内である同年９月２７日に意見書の提出及び訂正の請求を行った。なお、訂正の請求があったので、特許異議申立人に意見書を提出する機会を与えたが応答はなかった。
第２　訂正の適否
　１　訂正事項
　前記訂正（以下、「本件訂正」という。）は、特許請求の範囲の訂正をするものであり、特許法第１２０条の５第３項及び第４項の規定に従い、一群の請求項を構成する請求項１〜９を訂正の単位として請求されたものであるところ、その内容（訂正事項）は、次のとおりである。
　(1) 訂正事項１
　特許請求の範囲の請求項１に「フッ化ビニリデン、四フッ化エチレン及び六フッ化プロピレンよりなる群から選択される少なくとも１種に由来する繰り返し単位（Ｍａ）」と記載されているのを、「フッ化ビニリデン、四フッ化エチレン及び六フッ化プロピレンに由来する繰り返し単位（Ｍａ）」に訂正する。
　請求項１の記載を直接的又は間接的に引用する請求項２〜７、９についても同様に訂正する。
　(2) 訂正事項２
　特許請求の範囲の請求項１に記載された「下記一般式（１）で表される化合物（Ｂ）」とあるのを、「２，２，４−トリメチル−１，３−ペンタンジオールモノイソブチラート、エチレングリコールモノブチルエーテルアセタート、ネオペンチルグリコールモノ（ヒドロキシピバラート）及び２−ヒドロキシエチルメタクリレートから選ばれる１種以上である化合物（Ｂ）」に訂正するとともに、同請求項に記載された一般式（１）についての記載を削除する。
　請求項１の記載を直接的又は間接的に引用する請求項２〜７、９についても同様に訂正する。
　(3) 訂正事項３
　特許請求の範囲の請求項８に「フッ化ビニリデン、四フッ化エチレン及び六フッ化プロピレンよりなる群から選択される少なくとも１種に由来する繰り返し単位（Ｍａ）」と記載されているのを、「フッ化ビニリデン、四フッ化エチレン及び六フッ化プロピレンに由来する繰り返し単位（Ｍａ）」に訂正する。
　請求項８の記載を引用する請求項９についても同様に訂正する。
　(4) 訂正事項４
　特許請求の範囲の請求項８に記載された「下記一般式（１）で表される化合物（Ｂ）」とあるのを、「２，２，４−トリメチル−１，３−ペンタンジオールモノイソブチラート、エチレングリコールモノブチルエーテルアセタート、ネオペンチルグリコールモノ（ヒドロキシピバラート）及び２−ヒドロキシエチルメタクリレートから選ばれる１種以上である化合物（Ｂ）」に訂正するとともに、同請求項に記載された一般式（１）についての記載を削除する。
　請求項８の記載を引用する請求項９についても同様に訂正する。
　２　訂正の目的の適否、新規事項の有無及び特許請求の範囲の拡張・変更の存否
　(1) 訂正事項１、３について
　前記訂正事項１、３は、本件訂正前の請求項１及び８に記載された「繰り返し単位（Ｍａ）」を、本件特許明細書の実施例１０、１１、１４、１８、１９、２１〜２３、２７〜２９、３１〜３９に記載された具体例に基づき、「フッ化ビニリデン、四フッ化エチレン及び六フッ化プロピレンに由来する」ものに限定するものである（引用請求項についても同様）。
　したがって、当該訂正事項１、３は、特許法第１２０条の５第２項ただし書第１号に掲げる特許請求の範囲の減縮を目的とするものであるといえるとともに、願書に添付した明細書又は特許請求の範囲に記載した事項の範囲内の訂正であるということができる。
　また、当該訂正事項１、３は、上記のとおり、特許請求の範囲を減縮するものであり、カテゴリーや対象、目的を変更するものではないから、実質上特許請求の範囲を拡張し又は変更するものではない。
　(2) 訂正事項２、４について
　前記訂正事項２、４は、本件訂正前の請求項１及び８に記載された「化合物（Ｂ）」を、本件特許明細書の実施例１０、１１、１４、１８、１９、２１〜２３、２７〜２９、３１〜３９に記載された具体例に基づき、「２，２，４−トリメチル−１，３−ペンタンジオールモノイソブチラート、エチレングリコールモノブチルエーテルアセタート、ネオペンチルグリコールモノ（ヒドロキシピバラート）及び２−ヒドロキシエチルメタクリレートから選ばれる１種以上である化合物（Ｂ）」に限定するものである（引用請求項についても同様）。
　したがって、当該訂正事項２、４は、特許法第１２０条の５第２項ただし書第１号に掲げる特許請求の範囲の減縮を目的とするものであるといえるとともに、願書に添付した明細書又は特許請求の範囲に記載した事項の範囲内の訂正であるということができる。
　また、当該訂正事項２、４は、上記のとおり、特許請求の範囲を減縮するものであり、カテゴリーや対象、目的を変更するものではないから、実質上特許請求の範囲を拡張し又は変更するものではない。
　３　小括
　前記１、２のとおり、本件訂正は、特許法第１２０条の５第３項及び第４項の規定に従い、一群の請求項を構成する請求項１〜９を訂正の単位として請求されたものであり、その訂正事項はいずれも、特許法第１２０条の５第２項ただし書第１号に掲げる事項を目的とするものに該当し、かつ、同条第９項において準用する同法第１２６条第５項及び第６項の規定に適合するので、訂正後の請求項〔１〜９〕について訂正することを認める。
第３　本件特許請求の範囲の記載
　前記第２のとおり、本件訂正は認容し得るものであるから、本件訂正後の請求項１〜９の記載は、次のとおりである。
「【請求項１】
　重合体（Ａ）と、２，２，４−トリメチル−１，３−ペンタンジオールモノイソブチラート、エチレングリコールモノブチルエーテルアセタート、ネオペンチルグリコールモノ（ヒドロキシピバラート）及び２−ヒドロキシエチルメタクリレートから選ばれる１種以上である化合物（Ｂ）と、液状媒体（Ｃ）と、を含有し、
　前記重合体（Ａ）が、
　フッ化ビニリデン、四フッ化エチレン及び六フッ化プロピレンに由来する繰り返し単位（Ｍａ）と、
　（メタ）アクリル酸メチル及び（メタ）アクリル酸２−エチルヘキシルに由来する繰り返し単位（Ｍｂ）と、
　ジアセトン（メタ）アクリルアミドに由来する繰り返し単位と、を有する含フッ素系重合体粒子であり、
　前記重合体（Ａ）を構成する繰り返し単位の合計を１００モル％としたときに、前記繰り返し単位（Ｍａ）を５〜８０モル％含有し、前記繰り返し単位（Ｍｂ）を１０〜９０モル％含有することを特徴とする、塗料用組成物。
【請求項２】
　前記重合体（Ａ）１００質量部に対する前記化合物（Ｂ）の含有割合が０．５〜３０質量部である、請求項１に記載の塗料用組成物。
【請求項３】
　前記繰り返し単位（Ｍａ）のモル数と前記繰り返し単位（Ｍｂ）のモル数との比率（Ｍａ／Ｍｂ）が０．１〜１０である、請求項１または請求項２に記載の塗料用組成物。
【請求項４】
　前記重合体（Ａ）についてＪＩＳ　Ｋ７１２１に準拠して示差走査熱量測定（ＤＳＣ）を行ったときに、−５０〜＋８０℃の温度範囲における吸熱ピークが少なくとも１つ観測される、請求項１ないし請求項３のいずれか一項に記載の塗料用組成物。
【請求項５】
　前記重合体（Ａ）についてＪＩＳ　Ｋ７１２１に準拠して示差走査熱量測定（ＤＳＣ）を行ったときに、８０℃〜１５０℃の温度範囲における吸熱ピークがさらに少なくとも一つ観測される、請求項４に記載の塗料用組成物。
【請求項６】
　前記含フッ素系重合体粒子の数平均粒子径が５０〜４００ｎｍである、請求項１ないし請求項５のいずれか一項に記載の塗料用組成物。
【請求項７】
　請求項１ないし請求項６のいずれか一項に記載の塗料用組成物と、着色剤と、を含有する、塗料。
【請求項８】
　重合体（Ａ）と、２，２，４−トリメチル−１，３−ペンタンジオールモノイソブチラート、エチレングリコールモノブチルエーテルアセタート、ネオペンチルグリコールモノ（ヒドロキシピバラート）及び２−ヒドロキシエチルメタクリレートから選ばれる１種以上である化合物（Ｂ）と、液状媒体（Ｃ）と、着色剤と、を含有し、
　前記重合体（Ａ）が、
　フッ化ビニリデン、四フッ化エチレン及び六フッ化プロピレンに由来する繰り返し単位（Ｍａ）と、
　（メタ）アクリル酸メチル及び（メタ）アクリル酸２−エチルヘキシルに由来する繰り返し単位（Ｍｂ）と、
　ジアセトン（メタ）アクリルアミドに由来する繰り返し単位と、を有する含フッ素系重合体粒子であり、
　前記重合体（Ａ）を構成する繰り返し単位の合計を１００モル％としたときに、前記繰り返し単位（Ｍａ）を５〜８０モル％含有し、前記繰り返し単位（Ｍｂ）を１０〜９０モル％含有することを特徴とする、塗料。
【請求項９】
　基材と、前記基材の表面に請求項１ないし請求項６のいずれか一項に記載の塗料用組成物又は請求項７もしくは請求項８に記載の塗料が塗布及び乾燥されて形成された塗膜と、を備える塗装体。」
（以下、各請求項に記載された事項により特定される発明をそれぞれ「本件発明１」〜「本件発明９」といい、それらを総称して「本件発明」という。）
　
第４　取消理由通知に記載した取消理由（サポート要件・進歩性）について
　１　取消理由（サポート要件・進歩性）の概要
　(1) 「サポート要件」に関する取消理由
　当審は、本件訂正前の本件特許につき、特許法第３６条第６項第１号に規定する要件（サポート要件）を満たしていない特許出願に対してされたものである、と判断した。
　その理由（具体的な指摘事項１、２）は、おおむね次のとおりであった。
　ア　指摘事項１（化合物（Ｂ）について）
　本件訂正前の特許請求の範囲には、化合物（Ｂ）について、「一般式（１）で表される」ものと記載されているところ、当該一般式（１）によって特定される化合物（Ｂ）は、広範な化合物群を構成するため、発明の詳細な説明に記載された耐候性などの効果を発現する機構（作用機序）が、当該化合物群のすべての化合物に対して当てはまるとは考えにくい。その上、実際に発明の詳細な説明の実施例において使用され、当該効果を発現することが確認された化合物（Ｂ）は、「２，２，４−トリメチル−１，３−ペンタンジオールモノイソブチラート（テキサノール（登録商標））」、「エチレングリコールモノブチルエーテルアセタート」、「ネオペンチルグリコールモノ（ヒドロキシピバラート）」、「２−ヒドロキシエチルメタクリレート」の４つの化合物のみであるため、当該化合物（Ｂ）に属するものであっても、これら４つの化合物とは化学構造や特性が大きく異なる化合物については、上記実施例と同等の効果を奏するものと類推することはできないし、そのように類推するに足りる技術常識などの事実も見当たらない。
　したがって、当該化合物（Ｂ）の範囲は、発明の詳細な説明の記載及び技術常識に基づいて、当業者において、本件発明の課題が解決できると認識できる範囲を超えているというべきであるから、特許請求の範囲の記載はサポート要件に適合しない。
　イ　指摘事項２（Ｍａについて）
　本件訂正前の特許請求の範囲には、重合体（Ａ）を構成する繰り返し単位の一つである「繰り返し単位（Ｍａ）」について、「フッ化ビニリデン、四フッ化エチレン及び六フッ化プロピレンよりなる群から選択される少なくとも１種に由来する繰り返し単位」と記載されているところ、発明の詳細な説明に記載された実施例のＭａは、いずれも「含フッ素エチレン系単量体」として、「フッ化ビニリデン（ＶＤＦ）」、「四フッ化エチレン（ＴＦＥ）」及び「六フッ化プロピレン（ＨＦＰ）」の３種全てから構成されたものを用いて、本件発明の課題を解決しており、また、一般に、重合体の繰り返し単位の構造が異なれば、重合体の特性が異なってくることは技術常識であることから、上記重合体（Ａ）が、全般に、当該実施例の塗膜特性と同等の特性を示し、本件発明の課題が解決できるとはただちにはいえない。
　したがって、当該Ｍａの範囲は、発明の詳細な説明の記載及び技術常識に基づいて、当業者において、本件発明の課題が解決できると認識できる範囲を超えているというべきであるから、特許請求の範囲の記載はサポート要件に適合しない。
　(2) 「進歩性」に関する取消理由
　当審は、本件訂正前の特許請求の範囲の記載にはサポート要件に適合しないところがあるため、本件特許明細書記載の効果をそのまま進歩性の判断に際して有利な効果として認めることはできないことを前提に、次のとおり判断した。すなわち、本件訂正前の本件発明につき、下記甲１、４〜６に記載された発明及び甲１〜６に記載された技術的事項に基いて、当業者が容易に発明をすることができたものであり、特許法第２９条第２項の規定により特許を受けることができないものである（進歩性を有しない）とし、本件訂正前の本件特許につき、特許法第２９条の規定に違反してされたものである、と判断した。
＜証拠一覧＞
　取消理由において採用した証拠（特許異議申立人が提出した証拠）は、以下のとおりである（以下、甲第１号証などを単に「甲１」という。）。
　　甲１：特開２００３−１７１５２０号公報
　　甲２：国際公開第２００４／０６７６５８号
　　甲３：特開２０００−２８８４６６号公報
　　甲４：特開平９−２９１１８６号公報
　　甲５：特開２００３−２８６４４０号公報
　　甲６：特開平７−２６８１６３号公報
　２　「サポート要件」に関する取消理由についての判断
　当審は、本件訂正により、前記「サポート要件」に関する取消理由は解消したものと判断する。
　その理由は以下のとおりである。
　(1) 指摘事項１に係る化合物（Ｂ）について
　本件訂正により、前記「化合物（Ｂ）」は、実際に発明の詳細な説明の実施例において使用され、その効果について検証された、「２，２，４−トリメチル−１，３−ペンタンジオールモノイソブチラート」、「エチレングリコールモノブチルエーテルアセタート」、「ネオペンチルグリコールモノ（ヒドロキシピバラート）」及び「２−ヒドロキシエチルメタクリレート」から選ばれる１種以上である化合物に限定された。
　これにより、当該化合物（Ｂ）の範囲は、発明の詳細な説明の記載及び技術常識に基づいて、当業者において、本件発明の課題が解決できると認識できる範囲内のものとなったと認められるから、前記指摘事項１に関し、特許請求の範囲の記載に、サポート要件に適合しないというほどの記載不備はない。
　(2) 指摘事項２に係るＭａについて
　本件訂正により、前記「繰り返し単位（Ｍａ）」は、実際に発明の詳細な説明の実施例において使用され、その効果について検証された、「フッ化ビニリデン、四フッ化エチレン及び六フッ化プロピレンに由来する繰り返し単位」に限定された。
　これにより、当該Ｍａの範囲は、発明の詳細な説明の記載及び技術常識に基づいて、当業者において、本件発明の課題が解決できると認識できる範囲内のものとなったと認められるから、前記指摘事項２に関し、特許請求の範囲の記載に、サポート要件に適合しないというほどの記載不備はない。
　３　「進歩性」に関する取消理由についての判断
　前記２のとおり、本件訂正後の特許請求の範囲の記載はサポート要件に適合するものであり、本件特許明細書記載の効果は、本件発明全般にわたって奏されるものと認められる。
　この点を前提に、再度、本件発明の進歩性について検討したところ、当審は、本件発明は甲１、４〜６に記載された発明に対して進歩性を有するものと判断する。
　その理由は以下のとおりである。
　(1) 甲１、４〜６に記載された発明
　ア　甲１に記載された発明
　(ア) 甲１の記載事項
「【００５７】
【実施例】以下、合成例、実施例および比較例をあげて本発明をさらに具体的に説明するが、本発明はこれらの実施例のみに限定されるものではない。
【００５８】合成例１（シード粒子の合成）
内容量１リットルの攪拌機付きオートクレーブに脱イオン水５００ｍｌ、パーフルオロオクタン酸アンモニウム塩０．５ｇおよびモノステアリン酸ポリオキシエチレン（ＰＯＥ４０）０．０５ｇを仕込み、ついで窒素ガスの圧入と脱気を繰り返して残存空気を除去した後、フッ化ビニリデン（ＶｄＦ）とテトラフルオロエチレン（ＴＦＥ）とクロロトリフルオロエチレン（ＣＴＦＥ）との混合モノマー（ＶｄＦ／ＴＦＥ／ＣＴＦＥ＝７４／１４／１２モル％）をオートクレーブ内が６０℃で０．９８ＭＰａＧとなるまで圧入した。重合開始剤として過硫酸アンモニウム０．２ｇを添加して重合を開始し、重合の間、オートクレーブ内の内圧を０．９８ＭＰａＧに維持するためにＶｄＦ／ＴＦＥ／ＣＴＦＥ（７４／１４／１２モル％）混合モノマーを連続的に導入した。重合反応を４５時間継続した後停止し、平均粒子径が１２０ｎｍのＶｄＦ系重合体粒子の水性分散体を得た（固形分濃度４０重量％）。
【００５９】平均粒子径は、レーザー光散乱粒径測定装置（大塚電子（株）製のＥＬＳ−３０００（商品名））により測定した。
【００６０】合成例２〜３（シード粒子の合成）
表１に示す条件で合成例１と同様にして重合を行ない、表１に示すＶｄＦ系重合体粒子の水性分散体を得た。
【００６１】
【表１】
【００６２】製造例１（シード重合体粒子の製造）
攪拌器、冷却管および温度計を備えた内容量５００ｍｌの４つ口フラスコに合成例３で得られたシード粒子の水性分散体１００ｇを仕込み、アンモニア水でｐＨ７に調整後、乳化剤（日本乳化剤（株）製のニューコール７０７ＳＦ（商品名））を２．６ｇ仕込んだ。温浴下で攪拌し、内温が８５℃に達したところで、別途に調製したメタクリル酸メチル２４ｇ、アクリル酸２−エチルヘキシル６ｇ、アクリル酸イソブチル４ｇ、アクリル酸２ｇ、ジアセトンアクリルアミド４ｇ、ニューコール７０７ＳＦ２．７ｇ、脱イオン水１５．６ｇおよび過硫酸アンモニウム０．１２ｇの乳化液を１時間かけて滴下した。滴下終了後、２時間８５℃にて攪拌を続けた後、フラスコを冷却してシード重合反応を停止した。
【００６３】重合生成物をアンモニア水でｐＨ７に調整後、３００メッシュの金網で濾過し、固形分５０．１重量％で平均粒子径が１６０ｎｍの含フッ素シード重合体粒子の水性分散体を製造した。
【００６４】製造例２〜１１（シード重合体粒子の製造）
製造例１において、シード重合用の混合モノマーとして表２に示す組成の混合モノマーを使用したほかは製造例１と同様にして含フッ素重合体粒子の水性分散体を製造した。
【００６５】
【表２】
・・・
【００７０】実施例１
（クリア塗料の調製）製造例１で得られた重合体粒子の水性分散体１００部に対しつぎの添加剤を配合し、充分に攪拌した。
【００７１】
凍結防止剤：エチレングリコール　　　　　　　　　　　　１部
消泡剤：日本乳化剤（株）製のＦＳアンチフォーム０１３Ｂ（商品名）
　　　　　　　　　　　　　　　　　　　　　　　　　０．５部
増粘剤：旭電化工業（株）製のＵＨ４２０（商品名）　０．５部
成膜助剤：アジピン酸ジブチル　　　　　　　　　　　　１０部
【００７２】この混合液に架橋剤としてカルボニルジヒドラジド５部を配合し、充分に攪拌して、クリア塗料組成物を調製した。
【００７３】得られたクリア塗料組成物について塗膜外観をつぎの方法で調べた。結果を表４に示す。
【００７４】
塗膜外観
得られたクリア塗料組成物の液温を５℃に調整し、ガラス板上にアプリケータにより厚さ４０μｍになるように塗布する。ついで５℃の温度で４週間乾燥後、得られた塗膜の外観を目視で観察する。
【００７５】評価はつぎの基準である。
○：濁りおよび白化なし。
△：僅かに濁りと白化が認められる。
×：明確に濁りと白化が認められる。
【００７６】（白塗料の調製）製造例１で得られた重合体粒子の水性分散体１００部に対しつぎの添加剤を配合し、充分に攪拌した。
【００７７】
顔料：酸化チタン（石原産業（株）製のＣＲ９０（商品名）　　　５０部
分散剤：サンノプコ（株）製のノブコスパースＳＮ５０２７（商品名）　
　　　　　　　　　　　　　　　　　　　　　　　　　　　　　　　２部
凍結防止剤：エチレングリコール　　　　　　　　　　　　　　　　１部
消泡剤：日本乳化剤（株）製のＦＳアンチフォーム０１３Ｂ（商品名）
　　　　　　　　　　　　　　　　　　　　　　　　　　　　　０．５部
増粘剤：旭電化工業（株）製のＵＨ４２０（商品名）　　　　　０．５部
成膜助剤：アジピン酸ジブチル　　　　　　　　　　　　　　　　１０部
【００７８】この混合液に架橋剤としてカルボニルジヒドラジド５部を配合し、充分に攪拌して、白塗料組成物を調製した。
【００７９】得られた白塗料組成物について、つぎの特性を調べた。結果を表４に示す。
【００８０】
初期光沢
アルミニウム板に下塗り剤としてヘキスト合成（株）製のモビニールＤＭ７７２（商品名）をアプリケータにより厚さ４０μｍとなるように塗布し、室温で４週間乾燥させる。この下塗り塗膜の上に、液温を５℃に調整した白塗料組成物をアプリケータにより厚さ４０μｍになるように塗布する。ついで５℃の温度で４週間乾燥後、得られた塗膜の光沢を光沢計（スガ試験機（株）製のＳＭ−７（商品名））により反射角６０度で測定する。
【００８１】
初期耐水性
アルミニウム板に下塗り剤としてヘキスト合成（株）製のモビニールＤＭ７７２（商品名）をアプリケータにより厚さ４０μｍとなるように塗布し、室温で４週間乾燥させる。この下塗り塗膜の上に、液温を５℃に調整した白塗料組成物をアプリケータにより厚さ４０μｍになるように塗布する。ついで５℃の温度で１日放置後、さらに５℃の水に１日浸漬した後引き上げ、３０分後に目視で塗膜の外観を観察する。
【００８２】評価はつぎの基準である。
○：変化なし。
△：部分的に膨れが認められる。
×：全面に膨れが認められる。
【００８３】
耐温水性
アルミニウム板に下塗り剤としてヘキスト合成（株）製のモビニールＤＭ７７２（商品名）をアプリケータにより厚さ４０μｍとなるように塗布し、室温で４週間乾燥させる。この下塗り塗膜の上に、液温を５℃に調整した白塗料組成物をアプリケータにより厚さ４０μｍになるように塗布する。ついで５℃の温度で７日放置後、さらに５０℃の水に１日浸漬した後引き上げ、３０分後に目視で塗膜の外観を観察する。
【００８４】評価はつぎの基準である。
○：変化なし。
△：部分的に膨れが認められる。
×：全面に膨れが認められる。
【００８５】
耐溶剤性
アルミニウム板に下塗り剤としてヘキスト合成（株）製のモビニールＤＭ７７２（商品名）をアプリケータにより厚さ４０μｍとなるように塗布し、室温で４週間乾燥させる。この下塗り塗膜の上に、液温を５℃に調整した白塗料組成物をアプリケータにより厚さ４０μｍになるように塗布する。ついで５℃の温度で７日放置して乾燥させる。酢酸エチルを含浸した布に１００ｇ／ｃｍ2の荷重をかけながら塗膜表面上を１００往復させ、塗膜の表面状態を目視で観察する。
【００８６】評価はつぎの基準である。
○：変化なし。
△：傷および溶解跡が認められる。
×：下塗り塗膜が露出する。
【００８７】
耐候性
アルミニウム板に下塗り剤としてヘキスト合成（株）製のモビニールＤＭ７７２（商品名）をアプリケータにより厚さ４０μｍとなるように塗布し、室温で４週間乾燥させる。この下塗り塗膜の上に、液温を５℃に調整した白塗料組成物をアプリケータにより厚さ４０μｍになるように塗布する。ついで５℃の温度で７日放置して乾燥させる。
【００８８】得られた塗板をＪＩＳ　Ｋ５４００に準じ、促進耐候性試験機（スガ試験機（株）製のサンシャインウェザオメータ（商品名））により、６３℃にて促進耐候性試験を行ない、５０００時間後の光沢保持率（％）を調べる。
光沢保持率（％）＝（試験後の光沢／試験前の光沢）×１００
なお、初期光沢が５０以下の試料については促進耐候性試験は行なわなかった。
【００８９】また、クリア塗料組成物および白塗料組成物の液温および塗膜放置温度（乾燥温度）を２５℃として、同じく塗膜外観、初期光沢、初期耐水性、耐温水性、耐溶剤性および耐候性を調べた。結果を表４に示す。
【００９０】実施例２〜１１
製造例２〜１１でそれぞれ得られた重合体粒子の水性分散体を用い、架橋剤（カルボニルジヒドラジド）の配合量を表４に示す量としたほかは実施例１と同様にしてクリア塗料組成物および白塗料組成物を調製し、液温５℃と２５℃における塗膜外観、初期光沢、初期耐水性、耐温水性、耐溶剤性および耐候性を実施例１と同様にして調べた。結果を表４に示す。
【００９１】
【表４】
　　　　　　　　　　　　　　　　　　　　　　　　　　　　　　　　　」
　(イ) 甲１に記載された発明の認定
　甲１の前記【実施例】の欄をみると、【００５８】〜【００６１】には、シード粒子の合成例が記載され、特に【００６１】【表１】には、シード粒子の合成例３として、ＶｄＦ／ＴＦＥ／ＨＦＰ（７８／１６／６（モル％））の混合モノマーを用いた例が記載されている。さらに、【００６２】〜【００６５】には、当該シード粒子を用いたシード重合体粒子の製造例が記載されているところ、【００６５】【表２】には、シード重合体粒子の製造例３として、上記合成例３で得られたシード粒子を１００重量部としたとき、メタクリル酸メチル６０重量部、アクリル酸２−エチルヘキシル１５重量部、アクリル酸イソブチル１０重量部、アクリル酸５重量部、ジアセトンアクリルアミド１０重量部であるシード重合用混合モノマーを用いた例が記載されている（以下、当該製造例３で得られたシード重合体粒子を、「甲１重合体粒子」という。）。
　なお、当該「甲１重合体粒子」を構成する繰り返し単位の合計を１００モル％とした時の、ＶｄＦ、ＴＦＥ及びＨＦＰに由来する繰り返し単位の含有量、並びに、メタクリル酸メチル及びアクリル酸２−エチルヘキシルに由来する繰り返し単位の含有量は、それぞれ、おおよそ６０モル％及び３０モル％程度と解される。
　また、甲１の【００７０】〜【００９１】には、シード重合体粒子を用いて調製したクリア塗料組成物及び白塗料組成物の実施例が記載されているところ、【００９１】【表４】には、実施例３として、上記製造例３で得られたシード重合体粒子、すなわち「甲１重合体粒子」を用いたものが記載されている。ここで、当該実施例３の白塗料組成物は、【００７６】〜【００７８】の実施例１の白塗料組成物に関する記載と、【００９０】の記載とから、「甲１重合体粒子」の水性分散体に、【００７７】に記載された顔料（酸化チタン）、成膜助剤（アジピン酸ジブチル）などの添加剤を配合したものであることが分かる。そして、当該実施例３の白塗料組成物は、【００８０】〜【００８８】の特性試験とおり、アルミニウム板などの基材の上に塗布・乾燥されて塗膜を形成するものである（以下、当該実施例３の白塗料を「甲１塗料」といい、そこで使用されている「「甲１重合体粒子」の水性分散体」あるいはこれに「成膜助剤（アジピン酸ジブチル）」を加えたものを「甲１塗料用組成物」といい、当該「甲１塗料」を基材の上に塗布・乾燥して形成された塗膜を、基材と合わせて「甲１塗装体」という。）。
　以上をまとめると、甲１には、次の発明が記載されているといえる。
　　・「甲１重合体粒子」：
　ＶｄＦ／ＴＦＥ／ＨＦＰ（７８／１６／６（モル％））の混合モノマーを用いてシード粒子と、当該シード粒子を１００重量部としたとき、メタクリル酸メチル６０重量部、アクリル酸２−エチルヘキシル１５重量部、アクリル酸イソブチル１０重量部、アクリル酸５重量部、ジアセトンアクリルアミド１０重量部であるシード重合用混合モノマーを用いて得られた重合体粒子。
　　・「甲１塗料用組成物」：
　上記「甲１重合体粒子」の水性分散体（すなわち、「甲１重合体粒子」と水を含有する組成物）、あるいは、これに成膜助剤（アジピン酸ジブチル）を加えたもの。
　　・「甲１塗料」：
　上記「甲１塗料用組成物」と顔料などの添加剤を含有する塗料。
　　・「甲１塗装体」：
　上記「甲１塗料」を塗布・乾燥して形成された塗膜と基材。
　イ　甲４に記載された発明
　(ア) 甲４の記載事項
「【００３６】実施例５
実施例１と同様のオートクレーブに、含フッ素系重合体としてフッ化ビニリデン／テトラフルオロエチレン／ヘキサフルオロプロピレン共重合体（共重合重量比６０／２５／１５）（以下、「含フッ素系重合体」という。）の分散液（平均粒子径５０ｎｍ、固形分３０％）５００部、反応性乳化剤としてα−スルホ−ω−〔１−（ノニルフェノキシ）メチル−２−（２−プロペニルオキシ）エトキシ−ポリ（オキシ−１，２−エタンジイル）〕アンモニウム塩（以下、「反応性乳化剤」という。）８部、ジアセトンアクリルアミド５部、２−エチルヘキシルアクリレート４０部、メチルメタクリレート５０部およびアクリル酸５部を仕込み、８０℃に昇温した。その後、過硫酸アンモニウムの５％水溶液４部を加え、８５〜９５℃で３時間重合したのち、冷却して反応を停止させた。次いで、アンモニアでｐＨ８に調整し、２００メッシュの金網でろ過して、重合体粒子（Ｃ）の分散液を得た。この分散液の平均粒子径は、８０ｎｍであった。次いで、該重合体粒子（Ｃ）の分散液に、グルタル酸ジヒドラジドの１０％水溶液２４部（カルボニル基とヒドラジノ基との当量比＝１：１．０）を添加し、約１時間攪拌して、水系分散体を得た。この水系分散体を、水系分散体（２−３）とする。以上の結果を、表３に示す。
・・・
【００４０】〔印刷インキの調製と評価〕実施例１〜６および比較例１〜５で得た各水系分散体を用い、下記配合処方による組成物を、サンドミル中で１時間混合して、印刷インキを調製した。
　
配合処方
　　　　　　　　　　　　　　　　　　 　　　　　　　　　　　 （部）
　水系分散体（固形分換算）　　　　　　　　　　　　　　　　　２０
　エタノール　　　　　　　　　　　　　　　　　　　　　　　　１５
　顔料（フタロシアニンブルー）　　　　　　　　　　　　　　　１３
　イオン交換水　　　　　　　　　　　　　　　　　　　　　　　５２
得られた各印刷インキを、コロナ放電処理したポリエチレンフィルムにブレードコーターを用い、乾燥膜厚が５μｍとなるように塗布したのち、２５℃、相対湿度６３％の雰囲気下に２４時間放置して試験片を作製し、各種評価を行った。
・・・
【００４３】
【表３】
　　　　　　　　　　　　　　　　　　　　　　　　　　　　」
　(イ) 甲４に記載された発明の認定
　甲４の前記実施例５（【００３６】、【００４３】【表３】参照）には、フッ化ビニリデン／テトラフルオロエチレン／ヘキサフルオロプロピレン共重合体（共重合重量比６０／２５／１５）の分散液（平均粒子径５０ｎｍ、固形分３０％）５００部、ジアセトンアクリルアミド５部、２−エチルヘキシルアクリレート４０部、メチルメタクリレート５０部およびアクリル酸５部をオートクレーブに仕込み重合させ、平均粒子径８０ｎｍの重合体粒子の分散液を得たことが記載されている（以下、当該重量体粒子を「甲４重合体粒子」という。）。
　なお、当該重合体粒子を構成する繰り返し単位の合計を１００モル％とした時の、ＶｄＦ、ＴＦＥ及びＨＦＰに由来する繰り返し単位の含有量　並びに、メタクリル酸メチル及びアクリル酸２−エチルヘキシルに由来する繰り返し単位の含有量は、それぞれ、おおよそ７０モル％及び３０モル％と解される。
　また、当該実施例５で得た上記「甲４重合体粒子」の水系分散体は、【００４０】の記載によると、顔料（フタロシアニンブルー）やエタノールなどを添加して、印刷インキ（以下、当該水系分散体あるいはこれにエタノールを添加したものを「甲４塗料用組成物」といい、当該印刷インキを「甲４塗料」という。）とされ、これを基材であるポリエチレンフィルムに塗布・乾燥して塗膜（以下、当該基材と塗膜を合わせて「甲４塗装体」という。）を形成することが記載されている。
　以上をまとめると、甲４には、次の発明が記載されているといえる。
　　・「甲４重合体粒子」：
　上記実施例５で得た重合体粒子。
　　・「甲４塗料用組成物」：
　上記「甲１重合体粒子」の水性分散体（すなわち、「甲４重合体粒子」と水を含有する組成物）、あるいは、これにエタノールを加えたもの。
　　・「甲４塗料」：
　上記「甲４塗料用組成物」と顔料などの添加剤を含有する塗料。
　　・「甲４塗装体」：
　上記「甲４塗料」を塗布・乾燥して形成された塗膜と基材。
　ウ　甲５に記載された発明
　(ア) 甲５の記載事項
「【０１１３】合成例２
容量７リットルのセパラブルフラスコの内部を窒素置換したのち、含フッ素系重合体粒子として、フッ化ビニリデン／テトラフルオロエチレン／ヘキサフルオロプロピレン（重量比６５／２５／１０）共重合体（平均粒径０．１５μｍ）１００部、ラジカル重合性モノマーとしてメチルメタクリレート６０部、２−エチルヘキシルアクリレート１５部、ｉ−ブチルアクリレート１０部、ジアセトンアクリルアミド１０部およびアクリル酸５部、乳化剤として２−（１−アリル）−４−ノニルフェノキシポリエチレングリコール硫酸エステルアンモニウム塩０．４部および２−（１−アリル）−４−ノニルフェノキシポリエチレングリコール１．０部、イオン交換水３００部を入れて、８０℃に昇温させた。その後、重合開始剤として２％過硫酸カリウム水溶液１．５部を添加し、８５〜９５℃で３時間重合した。その後、冷却して反応を停止させ、アンモニアを用いてｐＨ８に調整して、重合体粒子（ii) の水系分散体を得た。この水系分散体は、固形分濃度が４０％、重合体粒子（ii) の平均粒径が０．１５μｍであった。この重合体粒子（ii) を、重合体粒子（ロ−１）とする。
・・・
【０１１５】実施例１〜５
合成例１および合成例２で得た各水系分散体を表１に示す比率（固形分換算、合計１００部）で混合し、これに架橋剤として、アジピン酸ジヒドラジドの１０％水溶液を各重合体成分中のジアセトンアクリルアミドのモル数に対して１／２当量、ジ−ｎ−ブチル錫ラウレートの水系分散体２％（固形分換算）およびオキサゾリン系エマルジョンＫ２０２０Ｅ〔商品名、日本触媒（株）製〕５％（固形分換算）を加えて混合して、コーティング材（クリヤー）を調製した。次いで、溶剤系アクリル系プライマーを乾燥重量で５０ｇ／ｍ2 塗布して乾燥したスレート基材に、各コーティング材を、乾燥重量で２５ｇ／ｍ2 塗布したのち、８０℃で６分間加熱して、試験片を作製した。得られた各試験片について、各種の評価を行なった。」
　(イ) 甲５に記載された発明の認定
　甲５の前記合成例２（【０１１３】参照）には、フッ化ビニリデン系重合体粒子としてフッ化ビニリデン／テトラフルオロエチレン／ヘキサフルオロプロピレン共重合体（重量比６５／２５／１０）１００部、ラジカル重合性モノマーとしてメチルメタクリレート６０部、２−エチルヘキシルアクリレート１５部、ｉ−ブチルアクリレート１０部、ジアセトンアクリルアミド１０部及びアクリル酸５部、イオン交換水等をセパラブルフラスコ内に入れ、重合させ、平均粒径０．１５μｍ（１５０ｎｍ）の重合体粒子の水系分散体を得たことが記載されている（以下、当該重量体粒子を「甲５重合体粒子」といい、当該水系分散体を「甲５塗料用組成物」という。）。
　なお、当該重合体粒子を構成する繰り返し単位の合計を１００モル％とした時の、ＶｄＦ、ＴＦＥ及びＨＦＰに由来する繰り返し単位の含有量　並びに、メタクリル酸メチル及びアクリル酸２−エチルヘキシルに由来する繰り返し単位の含有量は、それぞれ、おおよそ６０モル％及び３０モル％と解される。
　また、当該合成例２で得た上記「甲５重合体粒子」の水系分散体（すなわち「甲５塗料用組成物」）は、【０１１５】の記載のとおり、コーティング材（以下、「甲５塗料」という。）とされ、これを試験片の基材に塗布・乾燥して塗膜（以下、当該基材と塗膜を合わせて「甲５塗装体」という。）を形成することが記載されている。
　以上をまとめると、甲５には、次の発明が記載されているといえる。
　　・「甲５重合体粒子」：
　上記合成例２で得た重合体粒子。
　　・「甲５塗料用組成物」：
　上記「甲５重合体粒子」の水系分散体（すなわち、「甲５重合体粒子」と水を含有する組成物）。
　　・「甲５塗料」：
　上記「甲５塗料用組成物」をコーティング材として調製したもの。
　　・「甲５塗装体」：
　上記「甲５塗料」を塗布・乾燥して形成された塗膜と基材。
　エ　甲６に記載された発明
　(ア) 甲６の記載事項
「【００６６】
【実施例】以下実施例および比較例により、本発明をさらに詳細に説明するが、本発明はその要旨を越えない限り、以下の実施例に制約されるものではない。なお、実施例において割合を示す「部」および「％」はそれぞれ重量部および重量％を意味する。
【００６７】（実施例１）容量７リットルのセパラブルフラスコの内部を窒素置換したのち、フッ化ビニリデン系重合体粒子として、フッ化ビニリデン系重合体Ａ（フッ化ビニリデン／テトラフルオロエチレン／ヘキサフルオロプロピレン共重合体：重量比６５／２５／１０、平均粒径０．１５μｍ）１００部、表１に示す単量体（イ）〜（ニ）、乳化剤として２−（１−アリル）−４−ノニルフェノキシポリエチレングリコール硫酸エステルアンモニウム塩０．４部および２−（１−アリル）−４−ノニルフェノキシポリエチレングリコール１．０部を、前記セパラブルフラスコ内に入れて８０℃に昇温させた。その後、重合開始剤として２％過硫酸カリウム水溶液１．５部を添加し、８５〜９５℃で３時間重合した後冷却して反応を停止させ、アンモニアを用いてｐＨ８に調整した。さらにアジピン酸ジヒドラジド１．５部を添加して約１時間攪拌し、水性フッ素樹脂組成物を得た。
【００６８】・・・
【表１】
・・・
【００７７】以上のようにして実施例１〜１１、比較例１〜４でそれぞれ得た水性フッ素樹脂組成物１００部（固形部換算）に、
　充填剤　　　酸化チタン　　　　　　　　　　　　　　　　　　　５０部
　分散剤　　　ポリカルボン酸ナトリウム塩　　　　　　　　　　　　２部
　　　　　　（商品名ＳＮ−ＤＩＳ−ＰＥＲＳＡＮＴ５０４４、サンノプコ製）
　凍結防止剤　エチレングリコール　　　　　　　　　　　　　　　　１部
　防腐剤　　（商品名ＳＮ−２１５、サンノプコ製）　　　　　０．０５部
　消泡剤　　（商品名ＦＯＡＭＡＳＴＥＲ−ＡＰ、サンノプコ製）０．５部
　　　　　　　トリエチレングリコールジメチルエーテル　　　　　　　部
　　　　　　（商品名ＤＭＴＧ、日本乳化剤製）
をそれぞれ添加し、固形部が６０重量％となるように水で調整したのち、増粘剤としてヒドロキシエチルセルロースを用いて粘度を４０００ｃｐｓに調整した。これらの各成分の混合はディスパー攪拌機を使用して行い、充分混合した後、減圧脱泡機に移して脱泡し、塗料を調整した。
【００７８】前記のようにして得た各塗料を、キシレンおよびアルカリ性洗浄剤で脱脂した鉄板（ＪＩＳ−３１４１、ＳＰＣＣ板、０．８×７０×１５００ｍｍ）にエアレスプレーガンを用いて、乾燥後の塗膜厚さが２００μｍまたは５００μｍ（耐温水性試験のみ）となるように塗布したのち、８０℃で１５分間乾燥した。」
「【００６４】また、本発明の水性フッ素樹脂組成物には、必要により、酸化チタン、酸化鉄等の顔料、炭酸カルシウム、アエロジル等の充填剤などの無機化合物を添加することもできる。」
　(イ) 甲６に記載された発明の認定
　甲６の前記実施例１（【００６６】〜【００６８】参照）には、フッ化ビニリデン系重合体粒子としてフッ化ビニリデン／テトラフルオロエチレン／ヘキサフルオロプロピレン共重合体（重量比６５／２５／１０）１００部、メタクリル酸メチル６０部、アクリル酸２−エチルヘキシル１５部、アクリル酸イソブチル１０部、ジアセトンアクリルアミド１０部、アクリル酸５部をセパラブルフラスコ内に入れ、重合させ、フッ素樹脂組成物（水性溶媒に複合重合体粒子が分散したもの）を得たことが記載されている（以下、当該フッ素樹脂組成物を構成する複合重合体粒子を「甲６重合体粒子」といい、これを水性溶媒に分散した当該フッ素樹脂組成物を「甲６塗料用組成物」という。）。
　なお、当該重合体粒子を構成する繰り返し単位の合計を１００モル％とした時の、ＶｄＦ、ＴＦＥ及びＨＦＰに由来する繰り返し単位の含有量　並びに、メタクリル酸メチル及びアクリル酸２−エチルヘキシルに由来する繰り返し単位の含有量は、それぞれ、おおよそ６０モル％及び３０モル％と解される。
　また、当該実施例１で得た上記「甲６塗料用組成物」は、【００７７】、【００７８】の記載によると、顔料である酸化チタン（【００６４】参照）を充填材として添加するなどして、塗料（以下、「甲６塗料」という。）とされ、これを基材である鉄板などに塗布・乾燥して塗膜（以下、当該基材と塗膜を合わせて「甲６塗装体」という。）を形成することが記載されている。
　以上をまとめると、甲６には、次の発明が記載されているといえる。
　　・「甲６重合体粒子」：
　上記実施例１で得た複合重合体粒子。
　　・「甲６塗料用組成物」：
　上記「甲６重合体粒子」の水性分散体（すなわち、「甲４重合体粒子」と水性溶媒を含有する組成物）。
　　・「甲６塗料」：
　上記「甲６塗料用組成物」と顔料などの添加剤を含有する塗料。
　　・「甲６塗装体」：
　上記「甲６塗料」を塗布・乾燥して形成された塗膜と基材。
　(2) 甲２及び甲３に記載された造膜助剤（成膜助剤）に関する周知技術の整理
　ア　甲２の記載事項
「水性分散型塗料においても、上記の各種の添加剤を配合することができる。さらに、造膜性を向上させるために造膜助剤を配合することが好ましい。造膜助剤としては、たとえばジエチレングリコールモノブチルエーテル、ジエチレングリコールモノブチルエーテルアセテート、アジピン酸ジエチル、アジピン酸ジブチルなどのほか、チッソ（株）製のＣＳ−１２、デュポン社製のＤＢＥ、ＤＢＥ−ＩＢなどの市販品が使用できる。」（４１頁下から３行〜４２頁３行）
　イ　甲３の記載事項
「【００５２】本発明における最外層用の塗料には、必要に応じて適宜塗料の分野で公知の添加剤を配合してもよい。他の添加剤としてはたとえば紫外線吸収剤、ＨＡＬＳ、造膜助剤、艶消し剤などがあげられる。造膜助剤としては、たとえばチッソ（株）製のテキサノールＣＳ−１２のほか、アジピン酸ジエチル、ブチルカルビトールアセテートなどがあげられる。」
　ウ　周知技術の認定
　甲２、３の記載から、本件発明１の化合物（Ｂ）の一つであるテキサノール（２，２，４−トリメチル−１，３−ペンタンジオールモノイソブチラート）は、アジピン酸ジブチルなどとともに、造膜助剤（成膜助剤）として、よく知られたものであることが分かる。
　(3) 甲１に記載された発明に基づく進歩性の判断
　ア　本件発明１について
　本件発明１の塗料用組成物と、「甲１塗料用組成物」とを対比すると、
前者は、「２，２，４−トリメチル−１，３−ペンタンジオールモノイソブチラート、エチレングリコールモノブチルエーテルアセタート、ネオペンチルグリコールモノ（ヒドロキシピバラート）及び２−ヒドロキシエチルメタクリレートから選ばれる１種以上である化合物（Ｂ）」を有しているのに対して、後者は、当該化合物（Ｂ）を有していない点（以下、「相違点１」という。）
で相違し、その余の点では一致するものと認められる。
　そこで、当該相違点１について検討をする。
　はじめに、甲１の記載を仔細にみると、その【００４８】には、上記化合物（Ｂ）に関係する、次の記載がある（下線は当審が付した。）。
「【００４８】本発明の水性組成物には、使用目的に応じて各種添加剤を配合することができる。このような添加剤としては、成膜性や濡れ性をさらに改良する有機溶剤、樹脂状添加剤、紫外線吸収剤をあげることができる。前記
有機溶剤としては、
エチレングリコールモノメチルエーテルアセテート、エチレングリコールモノエチルエーテルアセテートなどのエーテル類
などをあげることができる。
　すなわち、甲１の【００４８】には、水性組成物に各種添加剤を配合することができることが記載され、当該添加剤の例として、成膜性や濡れ性をさらに改良する有機溶剤、具体的には、エチレングリコールモノメチルエーテルアセテート、エチレングリコールモノエチルエーテルアセテートなどが挙げられている。
　しかしながら、例示の有機溶剤に、本件発明１の化合物（Ｂ）に相当するものは見当たらない。
　次に、「甲１塗料用組成物」には、成膜助剤として、「アジピン酸ジブチル」が使用されているので、これを、当該化合物（Ｂ）に代替可能であるか否かについて検討する。
　確かに、前記(2)のとおり、本件発明１の化合物（Ｂ）の一つであるテキサノール（２，２，４−トリメチル−１，３−ペンタンジオールモノイソブチラート）は、上記アジピン酸ジブチルと並んで、成膜助剤としてよく知られたものであるといえる。
　しかしながら、甲１には、「甲１塗料用組成物」の成膜助剤であるアジピン酸ジブチルに代えてテキサノールを採用することを教示する記載はないこと、及び、本件発明１は、化合物（Ｂ）を具備することにより、塗膜の耐候性の劣化を抑制することができるという、本件特許明細書記載の効果を発現するところ（特に【００８３】〜【００８８】の記載を参照した。）、当該効果は、成膜助剤の添加により期待される通常の効果（成膜性向上）とは異質のものであって、甲１の記載などからは予測し得ないものであることを併せ考えると、「甲１塗料用組成物」の成膜助剤であるアジピン酸ジブチルに代えてテキサノールを採用して、上記相違点１に係る本件発明１の構成とすることは、当業者にとって容易なこととは言い難い。
　したがって、本件発明１は、「甲１塗料用組成物」に対して進歩性を有するものというべきである。
　イ　本件発明２〜９について
　本件発明２〜９は、本件発明１の発明特定事項を実質的にすべて具備するものであるから、本件発明１と同様の理由により、本件発明２〜９についても進歩性を有するものと認められる。
　(4) 甲４に記載された発明に基づく進歩性の判断
　ア　本件発明１について
　本件発明１の塗料用組成物と、「甲４塗料用組成物」とを対比すると、両者には、前記(3)において検討した相違点１と同じ、化合物（Ｂ）の有無に関する相違があると認められる。
　そこで、当該相違点について検討すると、甲４の【００２５】に、次の記載を認めることができる（下線は当審が付した。）。
「【００２５】第１発明および第２発明の水系分散体には、使用目的に応じて各種添加剤を配合することができる。このような添加剤としては、成膜性や濡れ性をさらに改良する有機溶剤、樹脂状添加剤、紫外線吸収剤を挙げることができる。前記
有機溶剤としては、
エチレングリコールモノメチルエーテルアセテート、エチレングリコールモノエチルエーテルアセテート
等を挙げることができる。
　また、前記(2)のとおり、本件発明１の化合物（Ｂ）の一つであるテキサノール（２，２，４−トリメチル−１，３−ペンタンジオールモノイソブチラート）は、造膜助剤（成膜助剤）としてよく知られたものである。
　しかしながら、上記【００２５】には、確かに、水系分散体に各種添加剤を配合することができることが記載され、当該添加剤の例として、成膜性や濡れ性をさらに改良する有機溶剤、具体的には、エチルアルコール（エタノール）とともに、エタノールエチレングリコールモノメチルエーテルアセテート、エチレングリコールモノエチルエーテルアセテートなどが挙げられているものの、例示された有機溶剤に、本件発明１の化合物（Ｂ）に相当するものはないし、甲４を仔細にみても、「甲４塗料用組成物」の成膜性をさらに高めるために、テキサノールなどの周知の成膜助剤を採用することを教示する記載も見当たらない。そして、本件発明１は、化合物（Ｂ）を具備することにより、塗膜の耐候性の劣化を抑制することができるという、甲４の記載などからは予測し得ない有利な効果を奏するものであるから、当該相違点に係る本件発明１の構成を容易想到の事項ということはできない。
　したがって、本件発明１は、「甲４塗料用組成物」に対して進歩性を有するものというべきである。
　イ　本件発明２〜９について
　本件発明２〜９は、本件発明１の発明特定事項を実質的にすべて具備するものであるから、本件発明１と同様の理由により、進歩性を有するものと認められる。
　(5) 甲５に記載された発明に基づく進歩性の判断
　ア　本件発明１について
　本件発明１の塗料用組成物と、「甲５塗料用組成物」とを対比すると、両者には、前記(3)において検討した相違点１と同じ、化合物（Ｂ）の有無に関する相違があると認められる。
　そこで、当該相違点について検討すると、甲５の【０１０２】に、次の記載を認めることができる（下線は当審が付した。）。
「【０１０２】−前記以外の添加剤−
さらに、
本発明の水系分散体には、所望により、
ポリオキシエチレン脂肪酸エステル
等の分散剤
成膜助剤等を配合することもできる。
　また、前記(2)のとおり、本件発明１の化合物（Ｂ）の一つであるテキサノール（２，２，４−トリメチル−１，３−ペンタンジオールモノイソブチラート）は、造膜助剤（成膜助剤）としてよく知られたものである。
　しかしながら、上記【０１０２】には、確かに、ポリオキシエチレン脂肪酸エステルなどの分散剤や、成膜助剤を、所望により水系分散体に配合することができることが記載されているものの、本件発明１の化合物（Ｂ）に相当するものは列記されていないし、甲５を仔細にみても、「甲５塗料用組成物」において、当該ポリオキシエチレン脂肪酸エステルなどの分散剤や成膜助剤として、本件発明１の化合物（Ｂ）を採用することを教示する記載は見当たらない。そして、本件発明１は、化合物（Ｂ）を具備することにより、塗膜の耐候性の劣化を抑制することができるという、甲５の記載などからは予測し得ない有利な効果を奏するものであるから、当該相違点に係る本件発明１の構成を容易想到の事項ということはできない。
　したがって、本件発明１は、「甲５塗料用組成物」に対して進歩性を有するものというべきである。
　イ　本件発明２〜９について
　本件発明２〜９は、本件発明１の発明特定事項を実質的にすべて具備するものであるから、本件発明１と同様の理由により、進歩性を有するものと認められる。
　(6) 甲６に記載された発明に基づく進歩性の判断
　ア　本件発明１について
　本件発明１の塗料用組成物と、「甲６塗料用組成物」とを対比すると、両者には、前記(3)において検討した相違点１と同じ、化合物（Ｂ）の有無に関する相違があると認められる（下線は当審が付した。）。
　そこで、当該相違点について検討すると、甲６の【００３８】、【００５４】、【００６２】、【００６３】に、次の記載を認めることができる。
「【００３８】この乳化重合の条件は特に制約されるものではなく、例えば、水性媒体中、乳化剤および重合開始剤の存在下で、３０〜１００℃程度の温度で１〜３０時間程度反応を行う。また必要により連鎖移動剤、キレート化剤、ｐＨ調整剤、溶媒等を添加してもよい。」
「【００５４】前記
溶媒としては、
酢酸エチル等を挙げることができる。
「【００６２】本発明の水性フッ素樹脂組成物には、必要に応じて、各種有機添加材を、該水性分散体の固形分換算で１００重量部に対して、４０重量部以下配合することができる。」
「【００６３】前記
添加剤としては、
成膜助剤等を挙げることができる。
　また、前記(2)のとおり、本件発明１の化合物（Ｂ）の一つであるテキサノール（２，２，４−トリメチル−１，３−ペンタンジオールモノイソブチラート）は、造膜助剤（成膜助剤）としてよく知られたものである。
　しかしながら、上記【００３８】、【００５４】、【００６２】、【００６３】には、確かに、乳化重合に際して、水性媒体に溶媒などを添加してもよいことが記載され、当該溶媒の例として、酢酸エチルなどが挙げられ、また、必要に応じて、成膜助剤等の添加剤を配合することができることが記載されているものの、本件発明１の化合物（Ｂ）に相当するものは列記されていないし、甲６を仔細にみても、「甲６塗料用組成物」において、当該溶媒や成膜助剤として、本件発明１の化合物（Ｂ）を採用することを教示する記載は見当たらない。そして、本件発明１は、化合物（Ｂ）を具備することにより、塗膜の耐候性の劣化を抑制することができるという、甲６の記載などからは予測し得ない有利な効果を奏するものであるから、当該相違点に係る本件発明１の構成を容易想到の事項ということはできない。
　したがって、本件発明１は、「甲６塗料用組成物」に対して進歩性を有するものというべきである。
　イ　本件発明２〜９について
　本件発明２〜９は、本件発明１の発明特定事項を実質的にすべて具備するものであるから、本件発明１と同様の理由により、進歩性を有するものと認められる。
第５　取消理由通知において採用しなかった特許異議申立理由について
　特許異議申立人は、上記取消理由のほかに、本件発明は、甲１、４〜６に記載された発明であり、特許法第２９条第１項第３号に該当するため、本件発明に係る特許は、同項の規定に違反してされたものであるから取り消すべきものである旨を、特許異議申立理由として主張する。
　しかしながら、前記第４の３において検討したとおり、本件発明と、甲１、４〜６に記載された各発明とは、実質的な相違点を有するのであるから、当該主張を採用することはできない。
第６　結び
　以上のとおりであるから、特許第６２２２４５８号の請求項１〜９に係る特許は、特許法第３６条第６項第１号に規定する要件を満たしていない特許出願に対してされたものであるとも、同法第２９条第１項第３号又は第２項の規定に違反してされたものであるともいえず、同法第１１３条第２号又は第４号に該当するとは認められないから、前記取消理由通知に記載した取消理由及び特許異議申立書に記載された特許異議申立理由によっては、取り消すことはできない。
　また、ほかに当該特許を取り消すべき理由を発見しない。
　よって、結論のとおり決定する。
【異議決定日】
平成３０年１２月１７日（２０１８．１２．１７）
【訂正の要旨】
審決（決定）の【理由】欄参照。
（５７）【特許請求の範囲】
　【請求項１】
　重合体（Ａ）と、
２，２，４−トリメチル−１，３−ペンタンジオールモノイソブチラート、エチレングリコールモノブチルエーテルアセタート、ネオペンチルグリコールモノ（ヒドロキシピバラート）及び２−ヒドロキシエチルメタクリレートから選ばれる１種以上である
　前記重合体（Ａ）が、
　フッ化ビニリデン、四フッ化エチレン及び六フッ化プロピレ
ンに
　（メタ）アクリル酸メチル及び（メタ）アクリル酸２−エチルヘキシルに由来する繰り返し単位（Ｍｂ）と、
　ジアセトン（メタ）アクリルアミドに由来する繰り返し単位と、を有する含フッ素系重合体粒子であり、
　前記重合体（Ａ）を構成する繰り返し単位の合計を１００モル％としたときに、前記繰り返し単位（Ｍａ）を５〜８０モル％含有し、前記繰り返し単位（Ｍｂ）を１０〜９０モル％含有することを特徴とする、塗料用組成物。
　【請求項２】
　前記重合体（Ａ）１００質量部に対する前記化合物（Ｂ）の含有割合が０．５〜３０質量部である、請求項１に記載の塗料用組成物。
　【請求項３】
　前記繰り返し単位（Ｍａ）のモル数と前記繰り返し単位（Ｍｂ）のモル数との比率（Ｍａ／Ｍｂ）が０．１〜１０である、請求項１または請求項２に記載の塗料用組成物。
　【請求項４】
　前記重合体（Ａ）についてＪＩＳ　Ｋ７１２１に準拠して示差走査熱量測定（ＤＳＣ）を行ったときに、−５０〜＋８０℃の温度範囲における吸熱ピークが少なくとも１つ観測される、請求項１ないし請求項３のいずれか一項に記載の塗料用組成物。
　【請求項５】
　前記重合体（Ａ）についてＪＩＳ　Ｋ７１２１に準拠して示差走査熱量測定（ＤＳＣ）を行ったときに、８０℃〜１５０℃の温度範囲における吸熱ピークがさらに少なくとも一つ観測される、請求項４に記載の塗料用組成物。
　【請求項６】
　前記含フッ素系重合体粒子の数平均粒子径が５０〜４００ｎｍである、請求項１ないし請求項５のいずれか一項に記載の塗料用組成物。
　【請求項７】
　請求項１ないし請求項６のいずれか一項に記載の塗料用組成物と、着色剤と、を含有する塗料。
　【請求項８】
　重合体（Ａ）と、
２，２，４−トリメチル−１，３−ペンタンジオールモノイソブチラート、エチレングリコールモノブチルエーテルアセタート、ネオペンチルグリコールモノ（ヒドロキシピバラート）及び２−ヒドロキシエチルメタクリレートから選ばれる１種以上である
　前記重合体（Ａ）が、
　フッ化ビニリデン、四フッ化エチレン及び六フッ化プロピレ
ンに
　（メタ）アクリル酸メチル及び（メタ）アクリル酸２−エチルヘキシルに由来する繰り返し単位（Ｍｂ）と、
　ジアセトン（メタ）アクリルアミドに由来する繰り返し単位と、を有する含フッ素系重合体粒子であり、
　前記重合体（Ａ）を構成する繰り返し単位の合計を１００モル％としたときに、前記繰り返し単位（Ｍａ）を５〜８０モル％含有し、前記繰り返し単位（Ｍｂ）を１０〜９０モル％含有することを特徴とする、塗料。
　【請求項９】
　基材と、前記基材の表面に請求項１ないし請求項６のいずれか一項に記載の塗料用組成物又は請求項７もしくは請求項８に記載の塗料が塗布及び乾燥されて形成された塗膜と、を備える塗装体。